(57)【要約】【課題】電子写真方式平版印刷版用刷版の支持体を製造する際の耐ブロッキング性、およびこれに感光剤を塗工する際の耐溶剤性に優れ、さらにはできあがった電子写真方式平版印刷版用刷版を使用して印刷する際における耐刷性に優れ、特に印刷時の湿し水に対する耐久性に優れた電子写真方式平版印刷版用刷版の支持体およびこれを使用した平版印刷版用刷版を提供することを課題とする。【解決手段】電子写真方式平版印刷版用刷版の支持体の表裏に塗工する塗工層において、少なくともアンダー層に使用される塗料中のバインダー成分の、ガラス転移温度とゲル含有率を規定する。【選択図】無し【特許請求の範囲】
【請求項１】
主として紙からなるシート状物の表裏両面に塗工層を有する電子写真方式平版印刷版用刷版の支持体において、少なくともアンダー層（感光剤が塗工される面）の塗工層中に含まれているバインダー成分が共重合体ラテックスであって、そのガラス転移温度（Ｔｇ）が−２０℃〜２０℃の範囲であり、かつトルエンに対するゲル含有率が８０〜１００％であることを特徴とする電子写真方式平版印刷版用刷版の支持体およびこれを使用した平版印刷版用刷版。
【請求項２】
主として紙からなるシート状物の表裏両面に塗工層を有する電子写真方式平版印刷版用刷版の支持体において、少なくともアンダー層（感光剤が塗工される面）の塗工層中に含まれているバインダー成分が共重合体ラテックスであって、そのガラス転移温度（Ｔｇ）が０℃〜１５℃の範囲であり、かつトルエンに対するゲル含有率が８５〜９８％であることを特徴とする電子写真方式平版印刷版用刷版の支持体およびこれを使用した平版印刷版用刷版。
【請求項３】
共重合体ラテックスがＳＢＲラテックスであることを特徴とする請求項１または請求項２に記載の電子写真方式平版印刷版用刷版の支持体およびこれを使用した平版印刷版用刷版。
【発明の詳細な説明】
【技術分野】
【０００１】
本発明は、電子写真方式平版印刷版用刷版の支持体およびこれを使用した平版印刷版用刷版に関するものである。さらに詳しくは、電子写真方式平版印刷版用刷版の支持体を製造する際の耐ブロッキング性、およびこれに感光剤を塗工する際の耐溶剤性に優れ、さらにはできあがった電子写真方式平版印刷版用刷版を使用して印刷する際における耐刷性に優れ、特に印刷時の湿し水に対する耐久性に優れた電子写真方式平版印刷版用刷版の支持体およびこれを使用した平版印刷版用刷版に関するものである。
【背景技術】
【０００２】
主として紙を支持体とする電子写真方式平版印刷版用刷版においては、印刷時において湿し水が刷版表面から支持体内部へ吸収されることによる印刷版の伸び、いわゆる印伸びが発生しやすく、これがひどくなると刷版にシワが発生したり、あるいは破れたりするので、このような現象を防止する目的で支持体の表裏両面に耐水性を有する塗工層を設けるのが一般的である。
【０００３】
また、ここで用いられる塗工層を構成する塗料としては、印刷版の表面を平滑にして印刷適正を向上させる目的で、平滑性を付与するのに適したカオリン等の顔料成分とバインダーとの混合物が使用される。バインダーとしては、耐水性が高く、かつ有機溶剤系塗料である感光剤の塗工にも耐性のある共重合体ラテックスが主として使用される。顔料成分に対する共重合体ラテックスの配合比率は塗工層の耐水性と高い相関があり、塗工層表面に高度の耐水性を付与するためにはバインダー成分の配合比率を高く設定する必要があった。
【０００４】
顔料成分に対するバインダー成分の配合比率が高くなると塗工層表面がべとつきやすくなり、さらには塗工層表面の平滑度を向上させる目的でスーパーカレンダー処理を行ったりすると、電子写真方式平版印刷版用刷版の支持体の製造工程中または保管中に塗工層表面のブロッキングが発生しやすくなり、そのために塗工層表面が剥がれ落ちたり、ひどい場合には紙そのものが破れてしまうというような問題を発生してしまった。
【０００５】
また、電子写真方式平版印刷版用刷版の支持体には、その表面に酸化亜鉛を主体とした感光層が設けられる。ここで使用される感光層に用いられる塗料は、感光体としての酸化亜鉛と数種類の増感剤、およびアクリル系のバインダーを主体としている。これらの成分はトルエンを主体とした有機溶剤に分散したものを使用されるので、上記支持体には有機溶剤、特にトルエンに対する抵抗性が必要である。
【０００６】
従来、紙を主体とした電子写真方式平版印刷版用刷版の支持体においては、塗工層における耐水性付与のためにＳＢＲラテックスのような共重合体ラテックスを使用することは定法として知られており、印刷時のシワ発生や印伸びの抑制においても多くの方法が提案されている。
【０００７】
例えば特許文献１や特許文献２においては、アンダー層（電子写真方式平版印刷版用刷版の支持体において、感光層が塗工される面の塗工層）を２層に機能分離し、下側に耐水層を設け、その上に導電層を設けることで、導電層による感光層の機能維持と耐水層による湿し水の支持体への浸透を抑制している。また特許文献３では水に浸漬後の印刷版のヤング率を維持することで印刷時の寸法安定性を規定している。しかし、これらの方法では平版印刷版用刷版の支持体製造時において、ブロッキングの発生による電子写真方式平版印刷版用刷版の支持体塗工面のひび割れや剥がれにより、印刷時に湿し水が支持体内部へ浸透することによる印刷適性への影響までは考慮されておらず、さらにはトルエンを主体とした有機溶剤系塗料である感光剤を、電子写真方式平版印刷版用刷版の支持体塗工面へ塗工する際の影響については何らの検討もされていなかった。
このように従来技術では、電子写真方式平版印刷版用刷版の支持体製造時におけるブロッキングや感光剤塗工時の耐溶剤性、印刷時の耐水性を同時に満足できる電子写真方式平版印刷版用刷版の支持体およびこれを使用した平版印刷版用刷版はなかった。
【０００８】
【特許文献１】特開平５−００６０３６号公報
【特許文献２】特開平５−２３２７４８号公報
【特許文献３】特開平９−０６２０３９号公報
【発明の開示】
【発明が解決しようとする課題】
【０００９】
本発明は上記したような問題を解決し、電子写真方式平版印刷版用刷版の支持体を製造する際の耐ブロッキング性、およびこれに感光剤を塗工する際の耐溶剤性に優れ、さらにはできあがった電子写真方式平版印刷版用刷版を使用して印刷する際における耐刷性に優れ、特に印刷時の湿し水に対する耐久性に優れた電子写真方式平版印刷版用刷版の支持体およびこれを使用した平版印刷版用刷版を提供することを課題とする。
【課題を解決するための手段】
【００１０】
すなわち本発明の請求項１に係る発明は、主として紙からなるシート状物の表裏両面に塗工層を有する電子写真方式平版印刷版用刷版の支持体において、少なくともアンダー層（感光剤が塗工される面）の塗工層中に含まれているバインダー成分が共重合体ラテックスであって、そのガラス転移温度（Ｔｇ）が−２０℃〜２０℃の範囲であり、かつトルエンに対するゲル含有率が８０〜１００％であることを特徴とする電子写真方式平版印刷版用刷版の支持体およびこれを使用した平版印刷版用刷版である。
【００１１】
すなわち本発明の請求項２に係る発明は、主として紙からなるシート状物の表裏両面に塗工層を有する電子写真方式平版印刷版用刷版の支持体において、少なくともアンダー層（感光剤が塗工される面）の塗工層中に含まれているバインダー成分が共重合体ラテックスであって、そのガラス転移温度（Ｔｇ）が０℃〜１５℃の範囲であり、かつトルエンに対するゲル含有率が８５〜９８％であることを特徴とする電子写真方式平版印刷版用刷版の支持体およびこれを使用した平版印刷版用刷版である。
【００１２】
すなわち本発明の請求項３に係る発明は、共重合体ラテックスがＳＢＲラテックスであることを特徴とする請求項１または請求項２に記載の電子写真方式平版印刷版用刷版の支持体およびこれを使用した平版印刷版用刷版である。
【発明の効果】
【００１３】
本発明によれば、電子写真方式平版印刷版用刷版の支持体を製造する際にブロッキングが発生し難く、これに感光剤を塗工する際にトルエン等の有機溶剤に対する耐性が高く、さらにはできあがった電子写真方式平版印刷版用刷版を使用して印刷する際に、印刷時の湿し水に対する耐久性が優れ、印伸びや耐刷性に優れた電子写真方式平版印刷版用刷版の支持体およびこれを使用した平版印刷版用刷版を提供することができる
【発明を実施するための最良の形態】
【００１４】
本発明においてガラス転移温度とは、高分子物質において温度が低く分子運動性が低い（ガラス状態と呼ぶ）状態と、温度が上昇して分子運動性が大きくなる（ゴム状態と呼ぶ）状態の境目の温度をいう。このガラス転移温度が低いと、樹脂は造膜性が良くなるので塗工層のピンホールが出にくくなり耐水性は良くなる傾向にあるが、反面、樹脂が柔らかくなりべとつきやすくなるので、塗工層がブロッキングし易くなる傾向がある。逆にガラス転移温度が高くなると樹脂が硬くなり、塗工層がブロッキングし難くなるが、反面、造膜性が悪くなり、耐水性が悪くなる傾向がある。
【００１５】
本発明においてゲル含有率とは樹脂内部の三次元架橋のレベルを表しており、各種の有機溶剤に浸漬させた際に有機溶剤に溶解されない割合を示すので、この数値が高いほど耐溶剤性が高くなる。
【００１６】
本発明では、電子写真方式平版印刷版用刷版の支持体の塗工層中に含まれているバインダー成分が共重合体ラテックスであって、そのガラス転移温度（Ｔｇ）が−２０℃〜２０℃の範囲である必要がある。好ましくは０℃〜１５℃の範囲である。ガラス転移温度が−２０℃よりも低くなると、造膜性は向上するが電子写真方式平版印刷版用刷版の支持体の製造工程中、あるいは保管中に塗工層がブロッキングを生じやすくなる。また、ガラス転移温度の上限は２０℃、好ましくは１５℃である。これ以上高くなると電子写真方式平版印刷版用刷版の支持体塗工層におけるブロッキング性能は良くなるが、造膜性に問題を生じるので耐水性に悪影響を及ぼす。また、ブロッキングは塗工層中の顔料とラテックス比率にも関係し、ラテックスの比率が高いほどブロッキング傾向は強くなる。電子写真方式平版印刷版用刷版の支持体においては、強度の耐水性、耐溶剤性、耐刷性が求められるため塗工層中のラテックス比率は通常の印刷用塗工紙と比較すると著しく高くなっている。例えば一般的な印刷用塗工紙における塗工層の顔料に対するバインダー比率は数％から多くても十数％であるのに対し、電子写真方式平版印刷版用刷版の支持体では２０〜３０％と著しく多くなっており、その為にブロッキングの影響を受けやすくなっている。本発明者等は鋭意検討の結果、上記したようにガラス転移温度がこのブロッキングに影響していることをつきとめ、本発明を完成させたのである。
【００１７】
本発明においては、上記したようなガラス転移温度と共にラテックスのトルエンに対するゲル含有率を併せて規制する必要がある。電子写真方式平版印刷版用刷版の支持体に設けられた塗工層の表面には、主としてトルエンを主体とした有機溶剤に分散された感光剤が塗工される。このために、感光剤を塗工する塗工層の耐溶剤性、特に耐トルエン性が弱いと、ラテックスが有機溶剤のために膨潤してしまい、有機溶剤、特にトルエンを塗工層の中に含有した構成になってしまうため、感光剤塗工時の乾燥工程を通過しても有機溶剤が塗工層中に残留しやすくなり、感光層にカブリ等の悪影響を与えたり、塗工層自体の強度が弱くなって感光剤層が剥離したりするといった問題が発生する。これらの問題を解決するために、本発明者等はゲル含有率に着目して鋭意検討した結果、トルエンに対するゲル含有率が８０〜１００％、好ましくは８５〜９８％とすることでこれらの問題を解決できることをつきとめ、本発明を完成させた。トルエンに対するゲル含有率が８０％以下であるとラテックスが膨潤しやすくなり８５％以上であることが好ましい。トルエンに対するゲル含有率の上限は１００％であるが、感光層中のバインダー成分との相溶性を考えると９８％とすることが好ましい。
【００１８】
本発明で使用される電子写真方式平版印刷版用刷版の支持体に設けられた塗工層に使用されるバインダーとしては、ＳＢＲラテックスエマルジョン、アクリルエマルジョン、酢酸ビニルエマルジョン、澱粉、ＰＶＡ等の水系バインダーが必要に応じて１種類以上選択して使用できるが、耐水性、耐溶剤性、耐ブロッキング性等の他、電子写真方式平版印刷版用刷版として、感光層との相性等を総合的に検討すると、共重合体ラテックスであるＳＢＲラテックスを使用することが好ましい。
【００１９】
本発明における電子写真方式平版印刷版用刷版の支持体を構成するシート状物としては、主としてパルプからなる製紙用繊維を使用することが好ましい。ここで使用されるパルプとしては、従来から一般的に製紙用原料として使用されているパルプを適宜使用することができ、特に限定されるものではない。例えば針葉樹晒クラフトパルプ（ＮＢＫＰ）、広葉樹晒クラフトパルプ（ＬＢＫＰ）、針葉樹晒サルファイトパルプ（ＮＢＳＰ）等の木材パルプの単独若しくは混合物を主体とし、必要に応じて非木材パルプ、変性パルプ、合成繊維、半合成繊維、無機繊維等を混合してもよい。
【００２０】
上記したような製紙用繊維を３００〜５００ｍｌ  Ｃ．Ｓ．Ｆ．に叩解し、これに従来から製紙用として一般的に使用される各種の填料や製紙用薬品例えば各種クレー、湿潤紙力増強剤、乾燥紙力増強剤、サイズ剤、歩留まり向上剤、スライムコントロール剤、着色剤、定着剤等を必要に応じて適宜添加してスラリーを得、公知、既存の長網抄紙機、短網抄紙機、円網抄紙機、あるいはこれらのコンビネーション抄紙機等で抄造して電子写真方式平版印刷版用刷版の支持体の原紙を得る。
【００２１】
次に、ここで得られた電子写真方式平版印刷版用刷版の支持体における原紙の表裏に、填料とバインダーを主体とした塗料を塗工する。填料としては、従来から紙用として一般的に使用されている填料、例えばカオリン、タルク、焼成クレー等の珪酸塩、炭酸カルシウム、炭酸マグネシウム、水酸化アルミニウム、硫酸バリウム、硫酸カルシウム、酸化チタン等が使用できる。また、バインダーとしてはＳＢＲラテックスやＮＢＲ等の共重合ラテックスを主体とし、これに必要に応じてカルボキシルメチルセルロース、ヒドロキシメチルセルロースのようなセルロース誘導体、ＰＶＡ、変性ＰＶＡ、カゼイン、アクリル酸アンモニウムのような水溶性樹脂、澱粉、澱粉誘導体等を単独で、若しくは１種類以上を適宜組み合わせて使用する。
【００２２】
上記したような填料とバインダーを主体として分散し、これに必要に応じて従来から紙用塗料の副資材として用いられている保水剤、耐水化剤、導電剤、流動性改良材、防腐剤、防黴剤、着色料等を混合することもできる。塗料処方は表裏同じ処方でもかまわないが、耐溶剤性を考慮した処方は、少なくともアンダー層の塗工層のみでもかまわない。
【００２３】
本発明においては、填料に対するバインダーの配合比率は１５〜４０質量％、好ましくは２２〜３５質量％である。１５質量％未満であるとブロッキングに対しては効果的であるが耐水性が不十分となり、４０質量％を越えると耐水性は十分であるがブロッキングし易くなるので好ましくない。
【００２４】
この様にして処方した塗料を、エアナイフコーター、ブレードコーター、ロールコーター、ワイヤーバーコーター等の一般的に紙加工用として使用されている塗工機を使用して、電子写真方式平版印刷版用刷版の支持体の原紙表裏に塗工する。
【００２５】
塗工量は耐水性と関係の深いコッブ吸水度と相関があるので、アンダー層では５〜３０ｇ／ｍ２、好ましくは１０〜２０ｇ／ｍ２、バック層（感光剤塗工面の裏面側）では５〜３０ｇ／ｍ２、好ましくは７〜１８ｇ／ｍ２である。塗工量が５ｇ／ｍ２以下になるとコッブの吸水度が著しく増加して電子写真方式平版印刷版用刷版の支持体の、原紙の内部に湿し水が浸透しやすくなり、印刷時に印伸びやシワ発生の原因となるので好ましくない。また３０ｇ／ｍ２以上になるとコッブ吸水度の向上効果が頭打ちとなり、これ以上の耐水性向上効果が期待できなくなる。さらには塗工層が必要以上に厚くなることで塗工層自体の柔軟性が失われ、折れ割れが発生しやすくなるので好ましくない。
【００２６】
塗料を塗工後に、必要に応じてスーパーカレンダー、マシンカレンダー、ソフトニップカレンダー、熱カレンダー処理等の平滑化装置を使用すると、電子写真方式平版印刷版用刷版の支持体表面の平滑性を高めることができ、印刷適性を向上させるので好ましい。
【００２７】
かくして得られた本発明の、電子写真方式平版印刷版用刷版の支持体のアンダー層上に、感光剤を、ワイヤーバーコーター等を使用して塗工し、電子写真方式平版印刷版用刷版を製造する。感光剤用の塗料は、電子写真用酸化亜鉛を主体とし、これにアクリル樹脂を主体とするバインダー、１〜数種類の、増感剤として使用する染料を添加して分散させたものを使用する。感光剤の塗工量は固形分換算で２０〜３０ｇ／ｍ２を塗工する。
【実施例】
【００２８】
［実施例１］
針葉樹晒クラフトパルプ（ＮＢＫＰ）５０質量部と広葉樹晒クラフトパルプ（ＬＢＫＰ）５０質量部を４８０ｍｌ  Ｃ．Ｓ．Ｆ．に叩解してパルプスラリーを得、これに湿潤紙力増強剤（商品名「スミレーズレジン６５０」、住友化学工業（株）製造）１質量部、内添サイズ剤（商品名「ペローザーＥ−３６００」、近代化学工業（株）製造）３質量部、定着剤として硫酸アルミニウムを２質量部添加して紙料を調製し、長網抄紙機を使用して定法にて坪量が１０５ｇ／ｍ２の電子写真方式平版印刷版用刷版の、支持体の原紙を抄紙した。
【００２９】
アンダー層用の塗料として、カオリンクレー（商品名「ＵＷ−９０」、エンゲルハード（株）製造）１００質量部を分散し、これに酸化デンプン（商品名「王子エース」、王子コーンスターチ（株）製造）７質量部を添加し、さらに共重合体ラテックスとして、ガラス転移温度が６℃、トルエンに対するゲル含有率が９１％のＳＢＲラテックス（商品名「Ｌ−４９００」、旭化成（株）製造）５０質量部を添加して配合した。また、バック層用の塗料として、カオリンクレー（商品名「ＵＷ−９０」、エンゲルハード（株）製造）１００質量部を分散し、これに酸化デンプン（商品名「王子エース」、王子コーンスターチ（株）製造）１０質量部を添加し、さらに共重合体ラテックスとして、ガラス転移温度が６℃、トルエンに対するゲル含有率が９１％のＳＢＲラテックス（商品名「Ｌ−４９００」、旭化成（株）製造）５０質量部を添加して配合した。
【００３０】
上記処方の塗料を、エアナイフコーターを使用して電子写真方式平版印刷版用刷版の支持体の原紙にそれぞれ塗工した。塗工量は、アンダー層で２５ｇ／ｍ２、バック層で１５ｇ／ｍ２とし、塗工後の含有水分を７．２質量％となるように乾燥させた。これをスーパーカレンダーで平滑化処理して電子写真方式平版印刷版用刷版の支持体を得た。
【００３１】
得られた電子写真方式平版印刷版用刷版の支持体におけるアンダー層に、感光剤を固形分換算で３０ｇ／ｍ２塗工し、電子写真方式平版印刷版用刷版を得た。感光剤の処方は、電子写真用酸化亜鉛（商品名「サゼックス２０００」、堺化学（株）製造）１００質量部、バインダーとしてアクリルバインダー（商品名「ＬＲ−１８８」、三菱レーヨン（株）製造）１５質量部、トルエンを１００質量部混合して分散させ、これに増感剤としてローズベンガル０．５質量部を混合した。感光剤の塗工にはワイヤーバーコーターを使用した。
【００３２】
［実施例２］
実施例１のアンダー層形成塗料処方に使用する共重合体ラテックスをガラス転移温度が−５℃、トルエンに対するゲル含有率が９１％のＳＢＲラテックス（商品名「Ｌ−７０６３」、旭化成（株）製造）とした以外は実施例１と同様にして、電子写真方式平版印刷版用刷版の支持体および電子写真方式平版印刷版用刷版を得た。
【００３３】
［実施例３］
実施例１のアンダー層形成塗料処方に使用する共重合体ラテックスをガラス転移温度が５℃、トルエンに対するゲル含有率が９９％のＳＢＲラテックス（商品名「Ａ−７６０９」、旭化成（株）製造）とした以外は実施例１と同様にして、電子写真方式平版印刷版用刷版の支持体および電子写真方式平版印刷版用刷版を得た。
【００３４】
［比較例１］
実施例１のアンダー層形成塗料処方に使用する共重合体ラテックスをガラス転移温度が−４８℃、トルエンに対するゲル含有率が９６％のＳＢＲラテックス（商品名「Ａ−２７９０」、旭化成（株）製造）とした以外は実施例１と同様にして、電子写真方式平版印刷版用刷版の支持体および電子写真方式平版印刷版用刷版を得た。
【００３５】
［比較例２］
実施例１のアンダー層形成塗料処方に使用する共重合体ラテックスをガラス転移温度が３２℃、トルエンに対するゲル含有率が９７％のＳＢＲラテックス（商品名「Ｌ−７７０８」、旭化成（株）製造）とした以外は実施例１と同様にして、電子写真方式平版印刷版用刷版の支持体および電子写真方式平版印刷版用刷版を得た。
【００３６】
［比較例３］
実施例１のアンダー層形成塗料処方に使用する共重合体ラテックスをガラス転移温度が７℃、トルエンに対するゲル含有率が６９％のＳＢＲラテックス（商品名「Ｌ−３２００」、旭化成（株）製造）とした以外は実施例１と同様にして、電子写真方式平版印刷版用刷版の支持体および電子写真方式平版印刷版用刷版を得た。
【００３７】
実施例１〜３および比較例１〜３について耐ブロッキング性、耐溶剤性、耐水性、耐刷性の各項目について評価し、その結果を表１に示した。
【００３８】
（耐ブロッキング性）：
電子写真方式平版印刷版用刷版の支持体において、表裏の塗工層を塗工した直後のものをサンプリングし、次にスーパーカレンダー処理を施し、これを１０ｃｍ×１０ｃｍにカットしてサンプルとした。このサンプルを２枚重ね合わせて同寸法の鉄製スペーサーで挟み、５０℃に保温してある油圧プレスに挟んで１００ＭＰａの加圧条件下で２０分間放置した後取り出し、直ぐにサンプルを剥がした際における表面のブロッキング状態を目視観察した。評価は以下の四水準とし、○以上を合格とした。
◎：全く面が取られず、剥離力も小さい。
○：面は取られないが、剥離力は大きい。
△：一部の面にブロッキングによる剥離が見られ、その面積は１０％未満である。
×：一部の面にブロッキングによる剥離が見られ、その面積は１０％以上である。
【００３９】
（耐溶剤性）
電子写真方式平版印刷版用刷版の支持体をサンプルとし、アンダー層にトルエンを２ｍｌ滴下して３０秒放置し、その後に脱脂綿でトルエンを拭き取り、拭き取った直後のアンダー層の表面を目視観察した。評価は以下の三水準とし、○以上を合格とした。
○：トルエンを滴下する前の状態と全く変わらない。
△：表面が僅かに溶解しているが、トルエンの原紙層への浸透は見られない。
×：塗工層が溶解し、トルエンが原紙層へ浸透している。
【００４０】
（耐水性）：
電子写真方式平版印刷版用刷版をサンプルとし、３０℃、８０％ＲＨの条件下で２４時間調湿した後、同条件下でＪＩＳ  Ｐ−８１４０（１９９８年）に規定されるコッブ吸水度を測定した。測定時間は１時間とした。評価は以下の四水準とし、○以上を合格とした。
◎：１０ｇ／ｍ２未満
○：１０ｇ／ｍ２以上〜２０ｇ／ｍ２未満
△：２０ｇ／ｍ２以上〜３０ｇ／ｍ２未満
×：３０ｇ／ｍ２以上
【００４１】
（耐刷性）：
電子写真方式平版印刷版用刷版をサンプルとしテストパターンを製版した。これを３０℃、８０％ＲＨの条件下の暗所で２４時間調湿した後、この刷版を自動印刷機（商品名「ＲＹＯＢＩ３２００ＰＣＸ」、リョービ（株）製造）にセットし、坪量９２ｇ／ｍ２の上質紙５０００枚の印刷を行った後の、刷版表面のシワ発生の有無とそのレベルを目視観察した。評価は以下の三水準とし、○以上を合格とした。
○：シワの発生が全く観察されない。
△：シワ（５ｍｍ未満）が観察される。
×：シワ（５ｍｍ以上）が観察される。
【００４２】
【表１】
2005319627.tif 000002
【００４３】
表１からわかるように、実施例１〜実施例３で示した、本発明による電子写真方式平版印刷版用刷版の支持体においては、製造中や保管中におけるブロッキングの発生も無く、また、感光剤の塗工時において、有機溶剤の塗工層に対する膨潤や基紙への浸透といった問題も発生していない。また、これを使用した平版印刷版用刷版においては、印刷時の湿し水の浸透によるシワの発生も無く、これを裏付けるコッブの吸水度も低い値を示していた。これに対し、比較例１では共重合ラテックスのガラス転移温度が低いために電子写真方式平版印刷版用刷版の支持体製造中や保管時にブロッキングが発生する危険があり、比較例２では逆にガラス転移温度が高すぎるために造膜性に悪影響が出て、ブロッキング現象は発生しないがコッブの吸水度が多くなり、耐刷性に悪い影響を及ぼしていることがわかる。また、比較例３においてはゲル含有率が低いためにトルエンに対する耐溶剤性が悪くなっており、耐刷性にも悪影響を及ぼす可能性が高い事がわかる。
【産業上の利用可能性】
【００４４】
本発明による電子写真方式平版印刷版用刷版の支持体およびこれを使用した電子写真方式平版印刷版用刷版は、紙ベースの平版印刷版用刷版として、軽印刷の分野で好ましく使用することが出来る。